(57)【要約】【課題】特に、耐摩耗性、耐砂塵傷付き性及び耐候性を備える塗膜を形成できる、プレコート金属板用塗料組成物を提供すること。【解決手段】ポリフッ化ビニリデン樹脂（Ａ）と、アクリル樹脂（Ｂ）と、ポリテトラフルオロエチレン粒子（Ｃ）と、ワックス（Ｄ）と、骨材（Ｅ）と、溶剤（Ｆ）とを含み、前記アクリル樹脂（Ｂ）は、少なくとも１種の熱硬化性アクリル樹脂を含み、及び、前記溶剤（Ｆ）は、ケトン構造を有する溶剤（Ｆ−１）を含み、前記溶剤（Ｆ−１）は、沸点が１８０℃以上である、プレコート金属板用塗料組成物。【選択図】図１
2020100740.tif 000002
【特許請求の範囲】
【請求項１】
ポリフッ化ビニリデン樹脂（Ａ）と、
アクリル樹脂（Ｂ）と、
ポリテトラフルオロエチレン粒子（Ｃ）と、
ワックス（Ｄ）と、
骨材（Ｅ）と、
溶剤（Ｆ）とを含み、
前記アクリル樹脂（Ｂ）は、少なくとも１種の熱硬化性アクリル樹脂を含み、及び、
前記溶剤（Ｆ）は、ケトン構造を有する溶剤（Ｆ−１）を含み、
前記溶剤（Ｆ−１）は、沸点が１８０℃以上である、
プレコート金属板用塗料組成物。
【請求項２】
前記ポリフッ化ビニリデン樹脂（Ａ）を、前記ポリフッ化ビニリデン樹脂（Ａ）の固形分とアクリル樹脂（Ｂ）の固形分との合計１００質量部に対して、５４質量部以上８０質量部以下で含む、請求項１に記載の塗料組成物。
【請求項３】
前記ポリテトラフルオロエチレン粒子（Ｃ）の平均粒子径は、３μｍ以上３０μｍ以下である、請求項１又は２に記載の塗料組成物。
【請求項４】
前記ポリテトラフルオロエチレン粒子（Ｃ）は、焼成ポリテトラフルオロエチレン粒子である、請求項１から３のいずれか１項に記載の塗料組成物。
【請求項５】
前記ワックス（Ｄ）は、ポリエチレン、酸化ポリエチレン、ポリプロピレン、マイクロクリスタリン、酸化マイクロクリスタリン、脂肪酸アマイド、及びカルナバワックスからなる群から選択される少なくとも１種を含む、請求項１から４のいずれか１項に記載の塗料組成物。
【請求項６】
前記ポリテトラフルオロエチレン粒子（Ｃ）を、前記ポリフッ化ビニリデン樹脂（Ａ）の固形分とアクリル樹脂（Ｂ）の固形分との合計１００質量部に対して、１０質量部以上２５質量部以下で含み、並びに
前記ワックス（Ｄ）を、前記ポリフッ化ビニリデン樹脂（Ａ）の固形分とアクリル樹脂（Ｂ）の固形分との合計１００質量部に対して、固形分で０．５質量部以上５．０質量部以下含む、請求項１から５のいずれか１項に記載の塗料組成物。
【請求項７】
前記骨材（Ｅ）が、アクリル樹脂粒子、ガラスビーズ、アクリロニトリル樹脂粒子、尿素樹脂粒子、セラミック繊維及びシリカ粒子からなる群から選択される少なくとも１種を含む、請求項１から６のいずれか１項に記載の塗料組成物。
【請求項８】
前記溶剤（Ｆ）が、更に、ケトン構造を有する溶剤（Ｆ−２）を含み、
前記溶剤（Ｆ−２）は、沸点が１８０℃未満である、
請求項１から７のいずれか１項に記載の塗料組成物。
【請求項９】
金属板の少なくとも一方の面に、請求項１から８のいずれか１項に記載のプレコート金属板用塗料組成物から形成された塗膜を有する、プレコート金属板。
【請求項１０】
前記プレコート金属板用塗料組成物から形成された塗膜の膜厚が１０μｍ以上２５μｍ以下である、請求項９に記載のプレコート金属板。
【請求項１１】
前記金属板が、シャッタースラット材である、請求項９又は１０に記載のプレコート金属板。
【請求項１２】
前記金属板は、膜厚３μｍ以上１０μｍ以下の下塗り塗膜を有する、請求項９から１１のいずれか１項に記載のプレコート金属板。
【請求項１３】
金属板の少なくとも一方の面に、請求項１から８のいずれか１項に記載のプレコート金属板用塗料組成物を、硬化後の膜厚が１０μｍ以上２５μｍ以下となるよう塗装する工程、
前記プレコート金属板用塗料組成物を、前記金属板の到達温度が２３０℃以上２７０℃以下であり、乾燥及び硬化時間が２０秒以上１２０秒以下の条件下で、乾燥及び硬化させる工程を含む、
プレコート金属板の製造方法。
【発明の詳細な説明】
【技術分野】
【０００１】
本発明は、プレコート金属板用塗料組成物、前記塗料組成物から形成された塗膜を有するプレコート金属板及びその製造方法に関する。
【背景技術】
【０００２】
塗装金属板、例えば、プレコート鋼板（「ＰＣＭ」ともいう）は、シャッター、雨戸、ドア、屋根及びサイディング等の建築部材、クーラー室外機等の電気機器類の外装材、並びに内装材等の各種の部材として用いられている。
通常、プレコート鋼板は、鋼板の表面に塗装を施し、塗膜を形成させた後、要求される製品へと加工される。このため、プレコート鋼板に形成される塗膜は、柔軟性と、加工の際、例えば、プレコート鋼板を曲げた際に割れたり剥がれたりしない等、高い加工性が要求されている。その上、プレコート鋼板は、上記部材の外観を構成するため、優れた意匠性が求められている。
また、プレコート鋼板は、用途に応じて、耐摩耗性、耐傷付き性、耐食性、耐候性等の各種特性が求められている。
【０００３】
特開平８−１８３９２８号公報（特許文献１）には、ポリエステル樹脂を主成分とし、アクリルポリマービーズ、四フッ化エチレン樹脂粉末及び炭化ケイ素を含む塗料組成物から形成される塗膜を有する塗装金属板が開示されている。
特開平１０−２７８１７０号公報（特許文献２）には、化成処理皮膜を形成した金属板の表面に下塗り塗膜を形成し、その上に球状ガラスビ−ズと樹脂粉末とを含む上塗り塗膜が形成された塗装金属板が開示されている。
特開２００９−２２１７１８号公報（特許文献３）には、塗装された金属板が、その両面に所定量のアクリル樹脂とポリテトラフルオロエチレン樹脂粉末を含む塗膜を有する、シャッタースラットが開示されている。
【先行技術文献】
【特許文献】
【０００４】
【特許文献１】特開平８−１８３９２８号公報
【特許文献２】特開平１０−２７８１７０号公報
【特許文献３】特開２００９−２２１７１８号公報
【発明の概要】
【発明が解決しようとする課題】
【０００５】
例えば、シャッター、雨戸、ドア、屋根及びサイディング等の建築部材等、屋外で用いるプレコート金属板には、優れた加工性及び意匠性に加えて、耐候性、耐食性等、耐傷付き性及び耐摩耗性等が要求されている。
その上、近年では、プレコート金属板を屋外で使用する場合、土壌及び粉塵等の比較的硬い物質がプレコート鋼板に付着し、それに起因する傷付きが問題となっている。このため、プレコート鋼板には、耐砂塵傷付き性と称する性質が要求されている。
また、これらの性能向上が求められる一方、塗料及び塗装コストを上昇させない塗料設計も求められている。
【０００６】
上記特許文献１及び２に記載される塗装金属板は、加工性、耐摩耗性及び耐候性が不十分であり、より高い性能が要求されている。
上記特許文献３に記載されるシャッタースラットは、耐傷付き性の向上を試みた発明である。しかし、耐傷付き性を向上させると、耐候性が不十分となってしまう問題を有している。また、耐砂塵傷付き性が不十分であり、砂塵等に起因する傷付きが生じやすい。その上、繰り返して使用すると塗膜の摩耗が進行するという問題を有している。
更に、特許文献３において、所望の性能を発揮させるためには、同一の塗膜を鋼板の両面に形成する必要があり、プレコート金属板のコストが上昇する問題を有している。
【０００７】
本発明は、上記問題を解決することを課題とし、より詳細には、優れた加工性及び意匠性に加えて、耐候性、耐食性等、耐傷付き性及び耐摩耗性を有する塗膜を形成できる、プレコート金属板用塗料組成物を提供することを課題とする。更に、耐砂塵傷付き性及び摺動性に優れた塗膜を形成できる、プレコート金属板用塗料組成物を提供することを課題とする。
【課題を解決するための手段】
【０００８】
上記課題を解決するため、本発明は下記態様を提供する。
［１］ポリフッ化ビニリデン樹脂（Ａ）と、
アクリル樹脂（Ｂ）と、
ポリテトラフルオロエチレン粒子（Ｃ）と、
ワックス（Ｄ）と、
骨材（Ｅ）と、
溶剤（Ｆ）とを含み、
アクリル樹脂（Ｂ）は、少なくとも１種の熱硬化性アクリル樹脂を含み、及び、
溶剤（Ｆ）は、ケトン構造を有する溶剤（Ｆ−１）を含み、
上記溶剤（Ｆ−１）は、沸点が１８０℃以上である、
プレコート金属板用塗料組成物。
［２］ある態様において、本開示のプレコート金属板用塗料組成物は、ポリフッ化ビニリデン樹脂（Ａ）を、ポリフッ化ビニリデン樹脂（Ａ）の固形分とアクリル樹脂（Ｂ）の固形分との合計１００質量部に対して、５４質量部以上８０質量部以下で含む。
［３］ある態様において、本開示のプレコート金属板用塗料組成物は、ポリテトラフルオロエチレン粒子（Ｃ）の平均粒子径は、３μｍ以上３０μｍ以下である。
［４］ある態様において、本開示のプレコート金属板用塗料組成物は、ポリテトラフルオロエチレン粒子（Ｃ）は、焼成ポリテトラフルオロエチレン粒子である。
［５］ある態様において、本開示のプレコート金属板用塗料組成物は、ワックス（Ｄ）が、ポリエチレン、酸化ポリエチレン、ポリプロピレン、マイクロクリスタリン、酸化マイクロクリスタリン、脂肪酸アマイド、及びカルナバワックスからなる群から選択される少なくとも１種を含む。
［６］ある態様において、本開示のプレコート金属板用塗料組成物は、ポリテトラフルオロエチレン粒子（Ｃ）を、ポリフッ化ビニリデン樹脂（Ａ）の固形分とアクリル樹脂（Ｂ）の固形分との合計１００質量部に対して、１０質量部以上２５質量部以下で含み、並びにワックス（Ｄ）を、ポリフッ化ビニリデン樹脂（Ａ）の固形分とアクリル樹脂（Ｂ）の固形分との合計１００質量部に対して、固形分で０．５質量部以上５．０質量部以下含む。
［７］ある態様において、本開示のプレコート金属板用塗料組成物は、骨材（Ｅ）が、アクリル樹脂粒子、ガラスビーズ、アクリロニトリル樹脂粒子、尿素樹脂粒子、セラミック繊維及びシリカ粒子からなる群から選択される少なくとも１種を含む。
［８］ある態様において、本開示のプレコート金属板用塗料組成物は、溶剤（Ｆ）が、更に、ケトン構造を有する溶剤（Ｆ−２）を含み、溶剤（Ｆ−２）は、沸点が１８０℃未満である。
［９］ある態様において、本開示は、金属板の少なくとも一方の面に、上記プレコート金属板用塗料組成物から形成された塗膜を有する、プレコート金属板を提供する。
［１０］ある態様において、本開示のプレコート金属板は、上記プレコート金属板用塗料組成物から形成された塗膜の膜厚が１０μｍ以上２５μｍ以下である。
［１１］ある態様において、本開示のプレコート金属板は、金属板が、シャッタースラット材である。
［１２］ある態様において、本開示のプレコート金属板は、膜厚３μｍ以上１０μｍ以下の下塗り塗膜を有する。
［１３］ある態様において、本開示は、金属板の少なくとも一方の面に、上記プレコート金属板用塗料組成物を、硬化後の膜厚が１０μｍ以上２５μｍ以下となるよう塗装する工程、プレコート金属板用塗料組成物を、金属板の到達温度が２３０℃以上２７０℃以下であり、乾燥及び硬化時間が２０秒以上１２０秒以下の条件下で、乾燥及び硬化させる工程を含む、プレコート金属板の製造方法を提供する。
【発明の効果】
【０００９】
本発明のプレコート金属板用塗料組成物は、優れた加工性及び意匠性に加えて、耐候性、耐食性、耐傷付き性及び耐摩耗性を有する塗膜を形成でき、更に、耐砂塵傷付き性及び摺動性を備える塗膜を形成できる。
【図面の簡単な説明】
【００１０】
【図１】図１は、本発明のプレコート金属板用塗料組成物から形成された塗膜を有するプレコート金属板の一例を示す断面概略図である。
【発明を実施するための形態】
【００１１】
本発明に至った経緯を説明する。
プレコート金属板は、上述のように、シャッター、雨戸、ドア、屋根及びサイディング等の建築部材にも多用されている。建築部材のうち、例えば、ビル、住宅の出入口部等の開口部に設けられるシャッターは、プレコート金属板、例えば、プレコート鋼板、プレコートアルミ板から構成される複数のスラットと呼ばれる短冊状の部材を、各長辺部に形成される連結部を介して可動できるように、相互に連結した構造を有している。シャッターは、構造上、開閉時に、隣り合うスラット同士を連結している部材を軸にして折りたたまれ、隣り合うスラット同士の表面と裏面とが繰り返し摺動して擦り合わされる。そのため、シャッターを使用するうちに、繰り返しの摺動による摩耗によって、スラット表面に傷が発生し、及び／又は塗膜自体が摩耗（損耗）し、外観を損ねるだけでなく、錆の発生原因となったり、摺動性及び／又は静音性が悪化したり等の問題が生じている。
同様に、他の建築部材についても、繰り返しの摺動による摩耗と同様に、部材同士の接触により生る傷及び塗膜自体の損耗に起因する問題を有している。例えば、屋根材及び内外壁材等は、プレコート金属板製造時や成型された部材の輸送時に、部材同士の接触（擦り合せ）による傷、塗膜の損耗が生じ得る。また、屋根等は、部材が相互に重なるように配置されており、風雨等により、部材同士の接触面における傷、塗膜の損耗が生じ得る。
【００１２】
更に、砂塵等に起因する傷付きを防止できる性質（耐砂塵傷付き性）が要求されている。例えば、砂塵に起因する傷は、比較的硬い粒状物である砂の噛み込みによる傷、風による砂埃の飛散等、衝撃に起因する傷、砂が付着した状態で部材同士が擦り合わされることにより発生する傷等を含むので、従来要求されてきた耐傷付き性よりも、更に高い傷付き防止性能を備える必要がある。
例えば、砂塵の飛来に起因する傷等、金属板、例えば、鋼板素地まで到達し得る傷の発生を抑制する塗膜物性が求められている。
【００１３】
このように、プレコート金属板用塗料組成物において、特定の理論に限定して理解すべきでは無いが、通常の使用により生じる傷、繰り返しの摺動による摩耗、及び砂塵等に起因する傷等、様々な条件で傷及び摩耗が生じ得る。これらは、一言で傷、摩耗等と称されているが、その発生のメカニズムは多岐に亘る。このため、本発明者等は、種々の傷と摩耗を低減、予防できる塗膜形成可能な塗料組成物の開発を試みた。
【００１４】
プレコート金属板用塗料組成物で汎用されている、ポリエステル系樹脂にワックスを含む塗料組成物では、塗膜の摩耗性、摺動性向上のため、樹脂を硬く、かつ、ワックス含有量を高くする必要がある。しかし、この様な組成物において、ポリエステル系樹脂では、樹脂の硬度化に限界があり、また、ワックスを塗料組成物中に大量に配合すると、塗料組成物の貯蔵安定性等、安定性を低下させてしまうという問題がある。
【００１５】
一方、ポリエステル系樹脂に代わり、ポリフッ化ビニリデン樹脂とアクリル樹脂とを含むマトリックス樹脂からなる塗料組成物も検討されている。しかし、既知の塗料組成物は、耐候性、耐摩耗性、更に砂塵付着時の耐傷付き性（耐砂塵傷付き性）が不十分である。
例えば、従来のプレコート金属板用塗料組成物の場合、耐傷付き性の向上を試みるために、ポリフッ化ビニリデン樹脂の添加量を少量に抑える必要がある。その結果、得られる塗膜の耐候性等の耐久性が悪くなる傾向がある。
また、耐摩耗性、耐傷付き性の向上を試みると、アクリル樹脂の配合量を多くする必要がある。しかし、アクリル樹脂の配合量が多くなると、得られる塗膜の耐候性が悪くなるといったトレードオフの問題を有している。
更に、近年においては、より長期にわたる耐久性も要求されているので、機械的物性を向上させるために耐候性を犠牲にすることは望ましくない。
【００１６】
そこで、本発明者等は鋭意検討し、本発明を完成させた。
本発明は、所定の組成を有することで、塗料組成物は、アクリル樹脂含有量が比較的低く、ポリフッ化ビニリデン樹脂の添加量を比較的多く含むことも可能であり、耐摩耗性、特に繰り返し使用時の耐摩耗性及び摺動性を確保できる塗膜を形成できる。その上、良好な耐候性を有することができるので、トレードオフの関係にあった物性をバランスよく有することができる。
更に、本発明の塗料組成物であれば、従来から要求されている性能を良好に満たすだけで無く、近年注目されている耐砂塵傷付き性を向上させることができる。
【００１７】
本発明によると、上述した効果を含めて種々の効果を有する塗膜を形成できる。例えば、優れた加工性、優れた意匠性、耐候性、耐食性及び耐傷付き性等、プレコート金属板用塗料組成物に対して、従来から要求されている性能を満たすことができる。
その上、塗膜の摩耗防止（損耗防止）、繰返し摺動による塗膜の摩耗防止性等と関係する耐摩耗性を良好に有する。特に、本発明によると、繰り返し使用時の耐摩耗性に優れた塗膜を形成できるので、繰り返して摺動させる部材であっても、塗膜の摩耗、損耗による
塗膜外観の劣化、耐食性の低下等を抑制できる。
【００１８】
また、従来、フッ素系樹脂を含む塗料組成物において、十分な効果を得ることができなかった耐砂塵傷付き性について、所定の組成を有する本発明は、優れた耐砂塵傷付き性を有する塗膜を形成できる。
このため、本発明は、比較的硬い粒状物である砂、小石等の噛み込みによる傷だけでなく、風による砂埃の飛散等、衝撃を伴う外的要因に起因し得る傷に対する耐性が向上した塗膜を形成できる。
【００１９】
更に、本発明は、優れた摺動性を有する塗膜を形成できる。例えば、部材同士の抵抗が少なく、プレコート金属板に良好な滑り性をもたらすことができる。このため、例えば、金属板、例えば、鋼板がシャッタースラットである態様において、シャッター部材の良好な巻き取り性、静音性等をもたらすことができる。
【００２０】
また、塗膜の耐傷付き性が大幅に向上した結果、金属板、例えば、鋼板の表面のみに本発明に係る塗料組成物を塗装し、裏面には、より安価な金属板用塗料組成物を塗装できるので、プレコート金属板のコスト上昇を抑制できる。
以下、本発明の塗料組成物について説明する。
【００２１】
本開示に係るプレコート金属板用塗料組成物は、
ポリフッ化ビニリデン樹脂（Ａ）と、
アクリル樹脂（Ｂ）と、
ポリテトラフルオロエチレン粒子（Ｃ）と、
ワックス（Ｄ）と、
骨材（Ｅ）と、
溶剤（Ｆ）とを含み、
前記アクリル樹脂（Ｂ）は、少なくとも１種の熱硬化性アクリル樹脂を含み、及び、
前記溶剤（Ｆ）は、ケトン構造を有する溶剤（Ｆ−１）を含み、
前記溶剤（Ｆ−１）は、沸点が１８０℃以上である、
プレコート金属板用塗料組成物である。
【００２２】
本開示の塗料組成物は、塗膜形成樹脂として、ポリフッ化ビニリデン樹脂（Ａ）と、
アクリル樹脂（Ｂ）とを含む。本開示の塗料組成物であれば、上記塗膜形成樹脂を含むことにより、繰り返し摩耗性及び耐砂塵傷付き性の低下を抑制しながら、耐候性の向上をもたらすことができる。
【００２３】
ポリフッ化ビニリデン樹脂（Ａ）
ポリフッ化ビニリデン樹脂（Ａ）は、フッ化ビニリデンの単独重合体、又は主成分であるフッ化ビニリデンと他のモノマーとの共重合体であってよい。ポリフッ化ビニリデン樹脂（Ａ）を含むことで、得られる塗膜に耐候性を付与できる。更に、本発明の塗料組成物であれば、ポリフッ化ビニリデン樹脂（Ａ）を用いることにより、特に、繰り返し摩耗性及び耐砂塵傷付き性の低下を抑制しながら、耐候性の向上をもたらすことができる。
【００２４】
ポリフッ化ビニリデン樹脂（Ａ）は、例えば、高温高圧下でラジカル重合開始剤等を用いた重合により得ることができる。前記他のモノマーは、エチレン性炭素−炭素二重結合を有するモノマーであれば特に限定されない。他のモノマーがフッ素原子を含有していると、共重合体の耐候性がより向上する。このため、他のモノマーとしては、ヘキサフルオロプロピレン、テトラフルオロエチレン等のフッ素含有モノマーが好ましい。
【００２５】
ポリフッ化ビニリデン樹脂（Ａ）は、カルボキシル基、スルホン酸基等の官能基が導入されていてもよい。ある態様において、本発明のポリフッ化ビニリデン樹脂は、フッ化ビニリデンの単独重合体である。フッ化ビニリデンの単独重合体であることにより、良好な耐候性と塗料組成物の安定性（例えば、貯蔵安定性）をバランスよく備え得る。
【００２６】
ポリフッ化ビニリデン樹脂（Ａ）は、例えば、重量平均分子量が１００，０００以上７００，０００以下、例えば、１５０，０００以上５００，０００以下、１５０，０００以上４００，０００以下である。
なお、本明細書中において、重量平均分子量は、ゲルパーミエーションクロマトグラフィー（ＧＰＣ）法による測定値をポリスチレン標準で換算した値である。
【００２７】
ある態様において、ポリフッ化ビニリデン樹脂（Ａ）は、融点が１４０℃以上１９０℃以下であり、例えば、１５０℃以上１８０℃以下である。
【００２８】
ポリフッ化ビニリデン樹脂（Ａ）は、市販のものを使用してもよい。例えば、ＨＹＬＡＲ５０００（ソルベイ社製）、Ｋｙｎａｒ５００（カイナー５００）（アルケマ社製）等を例示できる。
【００２９】
ある態様において、ポリフッ化ビニリデン樹脂（Ａ）を、ポリフッ化ビニリデン樹脂（Ａ）の固形分とアクリル樹脂（Ｂ）の固形分との合計１００質量部に対して、５４質量部以上８０質量部以下で含む。
別の態様において、ポリフッ化ビニリデン樹脂（Ａ）を、ポリフッ化ビニリデン樹脂（Ａ）の固形分とアクリル樹脂（Ｂ）の固形分との合計１００質量部に対して、６０質量部超８０質量部以下で含み、例えば、６０質量部超７５質量部以下で含む。
ある態様において、ポリフッ化ビニリデン樹脂（Ａ）を、ポリフッ化ビニリデン樹脂（Ａ）の固形分とアクリル樹脂（Ｂ）の固形分との合計１００質量部に対して、６０．１質量部以上７５質量部以下で含み、例えば、６０．１質量部以上７２質量部以下で含む。
【００３０】
所定の組成を有する本発明の塗料組成物は、ポリフッ化ビニリデン樹脂（Ａ）を上記関係で含むことにより、耐候性を十分に確保でき、更に、耐傷付き性、耐摩耗性、耐砂塵傷付き性及び優れた摺動性を有する塗膜を形成できる。特に、従来は、困難であった、耐候性と耐傷付き性とを共に向上させることができる。
また、本発明に係る所定の溶剤を用いるので、ポリフッ化ビニリデン樹脂（Ａ）を良好に溶解させることができ、塗料組成物の貯蔵安定性を長期に亘り維持できる。
【００３１】
アクリル樹脂（Ｂ）
本発明の塗料組成物は、アクリル樹脂（Ｂ）を含むことにより、塗膜の表面硬度を高めることができ、耐食性、耐傷付き性をより高めることができる。また、耐候性を大幅に低下させることなく、塗料組成物中に含み得る着色顔料の分散性を高め、意匠性の高い塗装金属板を製造することができる。
更に、本発明に係るアクリル樹脂（Ｂ）は、少なくとも１種の熱硬化性アクリル樹脂を含む。熱硬化性アクリル樹脂を含むことで、優れた加工性を維持しつつ、耐摩耗性、耐候性、耐水性、耐薬品性等を付与できる。また、経時による加工性の低下、及び加工時に発生する熱による加工性の低下を抑制することができる。
【００３２】
ある態様において、本開示の塗料組成物は、ポリフッ化ビニリデン樹脂（Ａ）の固形分とアクリル樹脂（Ｂ）の固形分との合計１００質量部に対して、アクリル樹脂（Ｂ）を、２０質量部以上４５質量部以下で含む。
【００３３】
ある態様において、本開示の塗料組成物は、ポリフッ化ビニリデン樹脂（Ａ）の固形分とアクリル樹脂（Ｂ）の固形分との合計１００質量部に対して、アクリル樹脂（Ｂ）を、２０質量部以上４６質量部以下で含み、例えば、２０質量部以上４０質量部以下で含む。別の態様において、本開示の塗料組成物は、ポリフッ化ビニリデン樹脂（Ａ）の固形分とアクリル樹脂（Ｂ）の固形分との合計１００質量部に対して、アクリル樹脂（Ｂ）を、２５質量部以上４０質量部以下で含み、例えば、２５質量部以上３９．９質量部以下で含む。別の態様において、２８質量部以上３９．９質量部以下で含む。
【００３４】
例えば、本開示に係るアクリル樹脂（Ｂ）が、熱硬化性アクリル樹脂から構成される場合、本開示の塗料組成物は、ポリフッ化ビニリデン樹脂（Ａ）の固形分とアクリル樹脂（Ｂ）の固形分との合計１００質量部に対して、熱硬化性アクリル樹脂、すなわち、熱硬化性アクリル樹脂を、２０質量部以上４６質量部以下で含み得る。ある態様において、本開示の塗料組成物は、ポリフッ化ビニリデン樹脂（Ａ）の固形分とアクリル樹脂（Ｂ）の固形分との合計１００質量部に対して、熱硬化性アクリル樹脂を、２５質量部以上３９．９質量部以下で含み、例えば、２８質量部以上３９．９質量部以下含む。
【００３５】
ある態様において、アクリル樹脂（Ｂ）は、２種以上の熱硬化性アクリル樹脂を含んでもよい。２種以上の熱硬化性アクリル樹脂を含む態様において、本開示の塗料組成物は、熱硬化性アクリル樹脂の合計が、ポリフッ化ビニリデン樹脂（Ａ）の固形分とアクリル樹脂（Ｂ）の固形分との合計１００質量部に対して、２０質量部以上４６質量部以下で含まれるよう、配合量を適宜調整できる。同様に、上記範囲内で、配合量を適宜調整できる。
【００３６】
ある態様において、アクリル樹脂（Ｂ）が２種以上のアクリル樹脂を含む態様において、少なくとも１種は熱硬化性アクリル樹脂であり、他は熱可塑性アクリル樹脂であってもよい。
アクリル樹脂（Ｂ）が熱硬化性アクリル樹脂と、熱可塑性アクリル樹脂とを含む場合、本開示の塗料組成物は、熱硬化性アクリル樹脂と熱可塑性アクリル樹脂のそれぞれの固形分の合計１００質量部に対して、熱硬化性アクリル樹脂が、２０質量部以上、好ましくは３０質量部以上となるように調整され得る。熱硬化性アクリル樹脂と熱可塑性アクリル樹脂の割合が上記範囲内であることで、上述した熱硬化性アクリル樹脂の利点に加えて、得られる塗膜の加工性を更に向上させる効果がある。
【００３７】
ある態様において、アクリル樹脂（Ｂ）が２種以上のアクリル樹脂を含む場合、少なくとも１種は熱硬化性アクリル樹脂であり、他は熱可塑性アクリル樹脂である。熱硬化性のアクリル樹脂と、熱可塑性アクリル樹脂とを有することで、上述した、熱硬化性アクリル樹脂を含むことで奏される利点に加えて、加工性を良好にできる。更に、下塗り塗膜との密着性を良好にできる。その結果、プレコート金属板が既知の下塗り塗膜を有する態様であっても、本開示の塗料組成物は良好な密着性を有することができる。
【００３８】
本開示において、熱硬化性アクリル樹脂は、熱（例えば１４０℃以上）を加えることにより、重合・硬化反応が起こり得るアクリル系モノマーの共重合体を含む樹脂を意味する。ある態様において、熱硬化性アクリル樹脂は、１６０℃以上の温度、例えば２００℃以上の熱を加えることにより、重合・硬化反応が起こり得る。
また、選択する樹脂の構造応じて、架橋剤を用いてもよい。
なお、本開示に係る熱硬化性アクリル樹脂には、上記温度以上で、樹脂単独でゲル化が進行する樹脂も含まれる。
【００３９】
ある態様において、熱硬化性アクリル樹脂は、Ｎ−ヒドロキシアクリルアミド、Ｎ−アルコキシアクリルアミド、Ｎ−アルキロールアクリルアミド、ジアセトンアクリルアミド等のモノマー成分を共重合させた自己架橋型のアクリル樹脂であってもよく、ヒドロキシル基等の置換基を有するアクリル系モノマーと、メラミン等の架橋剤とを併用することにより架橋する硬化剤併用型のアクリル樹脂であってよい。
【００４０】
一方、本開示において、熱可塑性アクリル樹脂は、熱硬化性アクリル樹脂以外のアクリル樹脂を意味する。通常、熱可塑性アクリル樹脂は、ガラス転移温度又は融点に達すると軟化する。
【００４１】
例えば、アクリル樹脂（Ｂ）は、上記モノマーの他に、水酸基含有モノマー（ｂ−１）及び他のモノマー（ｂ−２）を共重合することによって調製できる。
水酸基含有モノマー（ｂ−１）として、例えば、（メタ）アクリル酸２−ヒドロキシエチル、（メタ）アクリル酸ヒドロキシプロピル、（メタ）アクリル酸２，３−ジヒドロキシブチル、（メタ）アクリル酸４−ヒドロキシブチル、これら水酸基含有の（メタ）アクリル酸エステルとε−カプロラクトンとの反応物及びポリエチレングリコールモノ（メタ）アクリレート等の多価アルコールと（メタ）アクリル酸とのエステル化物等が挙げられる。更に、上記多価アルコールと、（メタ）アクリル酸とのモノエステル化物にε−カプロラクトンを開環重合した反応物を用いることもできる。これらの水酸基含有モノマー（ｂ−１）は、１種を単独で用いてもよく、２種以上を併用してもよい。
なお、本明細書において、（メタ）アクリル酸は、アクリル酸又はメタクリル酸を意味する。
【００４２】
他のモノマー（ｂ−２）として、例えば、（メタ）アクリル酸、クロトン酸、マレイン酸、イタコン酸、フマル酸等の、カルボキシル基含有モノマー及びマレイン酸エチル、マレイン酸ブチル、イタコン酸エチル、イタコン酸ブチル等のジカルボン酸モノエステルモノマー；（メタ）アクリル酸メチル、（メタ）アクリル酸エチル、（メタ）アクリル酸プロピル、（メタ）アクリル酸ｎ、ｉ又はｔ−ブチル、（メタ）アクリル酸２−エチルヘキシル、（メタ）アクリル酸ラウリル等の（メタ）アクリル酸アルキルエステルモノマー；（メタ）アクリル酸シクロペンチル、（メタ）アクリル酸シクロヘキシル、（メタ）アクリル酸イソボルニル、（メタ）アクリル酸トリシクロデカニル、（メタ）アクリル酸アダマンチル等の脂環基含有モノマー；（メタ）アクリル酸アミノエチル、（メタ）アクリル酸ジメチルアミノエチル、（メタ）アクリル酸ブチルアミノエチル等の（メタ）アクリル酸アミノアルキルエステルモノマー；アミノエチル（メタ）アクリルアミド、ジメチルアミノメチル（メタ）アクリルアミド、メチルアミノプロピル（メタ）アクリルアミド等のアミノアルキル（メタ）アクリルアミドモノマー；アクリルアミド、メタクリルアミド等のその他のＮ−置換（メタ）アクリルアミド系モノマー；（メタ）アクリロニトリル、α−クロルアクリロニトリル等のシアン化ビニル系モノマー；酢酸ビニル、プロピオン酸ビニル等の飽和脂肪族カルボン酸ビニルエステルモノマー；スチレン、α−メチルスチレン、ビニルトルエン等のスチレン系モノマー；ジビニルベンゼン、（メタ)アクリル酸エチレングリコール等の２官能モノマー等を挙げることができる。これらの他のモノマー（ｂ−２）は、１種を単独で用いてもよく、２種以上を併用してもよい。
上記他のモノマー（ｂ−２）のうち、（メタ）アクリル酸、（メタ）アクリル酸メチル、（メタ）アクリル酸エチル、（メタ）アクリル酸２−エチルヘキシル、（メタ）アクリル酸ラウリル、（メタ）アクリル酸シクロヘキシル等が好ましく用いられる。
【００４３】
水酸基含有モノマー（ｂ−１）及び他のモノマー（ｂ−２）の重合方法として、当業者に通常用いられる方法を用いることができる。重合方法として、例えば、ラジカル重合開始剤を用いた、塊状重合法、溶液重合法、塊状重合後に懸濁重合を行う塊状−懸濁二段重合法等を用いることができる。これらの中でも、溶液重合法が特に好ましく用いることができる。溶液重合法として、例えば、上記モノマー混合物を、ラジカル重合開始剤の存在下で、例えば８０〜２００℃の温度で撹拌しながら加熱する方法等が挙げられる。
【００４４】
本開示の塗料組成物に含まれるアクリル樹脂（Ｂ）の数平均分子量は、３，０００〜１５０，０００であってよく、ある態様において、３，０００〜５０，０００であり、例えば３，５００〜３０，０００であり、別の態様において３，５００〜２０,０００である。アクリル樹脂（Ｂ）の数平均分子量が上記の範囲内にあることにより、良好な塗膜硬度と加工性を両立させることができ、更に、耐候性に優れた塗膜を形成できる。
また、アクリル樹脂（Ｂ）の数平均分子量が上記の範囲内にあることにより、塗料組成物は良好な乾燥性を有することができる。
なお、本明細書中において、数平均分子量は、ＧＰＣ（ゲル浸透クロマトグラフィー）によって測定したポリスチレン換算による値である。
なお、複数種のアクリル樹脂（Ｂ）を含む場合、本開示の塗料組成物に含まれるアクリル樹脂（Ｂ）の数平均分子量は、これらの混合物の数平均分子量を示す。
【００４５】
アクリル樹脂（Ｂ）は、例えば、固形分水酸基価は０ｍｇＫＯＨ／ｇ以上２５０ｍｇＫＯＨ／ｇ以下であり、ある態様においては０ｍｇＫＯＨ／ｇ以上１００ｍｇＫＯＨ／ｇ以下であり、例えば、０ｍｇＫＯＨ／ｇ以上７０ｍｇＫＯＨ／ｇ以下である。
固形分水酸基価が上記の範囲内にあることにより、熱硬化性アクリル樹脂としての良好な反応性、及び着色顔料の良好な分散性、下塗り塗膜との良好な付着性を確保することができる。
なお、本明細書中において、樹脂の水酸基価は、固形分換算での値を示し、ＪＩＳ  Ｋ  ００７０に準拠した方法により測定された値である。
また、複数種のアクリル樹脂を含む場合、固形分水酸基価は、アクリル樹脂の固形分水酸基価が上記範囲に含まれることが好ましい。別の態様において、各アクリル樹脂の水酸基価の平均値が上記範囲に含まれ得る。
【００４６】
ある態様において、アクリル樹脂（Ｂ）のガラス転移温度（ＴｇＢ）は１０℃以上１２０℃以下、例えば、２０℃以上８０℃以下である。このような範囲にガラス転移温度を有することにより、塗膜の硬度、耐擦り傷性、耐水性、耐薬品性、耐食性を確保しつつ、優れた加工性を付与することができる。また、塗膜を良好に乾燥させることができる。
なお、本明細書において、ガラス転移温度は、示差熱走査熱量計によって測定した値であり、例えば、示差走査熱量計ＤＳＣ−６１００（セイコーインスツルメンツ社製）等により測定できる。
【００４７】
アクリル樹脂（Ｂ）として、市販されるアクリル樹脂を用いてもよい。このようなアクリル樹脂の具体例として、アクリディックシリーズ（ＤＩＣ社製）、ダイヤナールシリーズ（三菱ケミカル社製）、ヒタロイドシリーズ（日立化成工業社製）、ＰＡＲＡＬＯＩＤシリーズ（ダウ・ケミカル社製）等が挙げられる。これらを単独で用いてもよく、２種以上を混合してもよい。
【００４８】
ポリテトラフルオロエチレン粒子（Ｃ）
本発明の塗料組成物は、ポリテトラフルオロエチレン粒子（Ｃ）を含む。塗料組成物がポリテトラフルオロエチレン粒子（Ｃ）を含むことにより、良好な耐摩耗性及び摺動性を有する塗膜を形成できる。また、本開示に係るポリフッ化ビニリデン樹脂（Ａ）とアクリル樹脂（Ｂ）と、ポリテトラフルオロエチレン粒子（Ｃ）とを組合せることで、高い表面硬度を有し、良好な耐摩耗性、特に繰り返し使用時の耐摩耗性及び摺動性（例えば、潤滑性)を確保できる。
【００４９】
ある態様において、ポリテトラフルオロエチレン粒子（Ｃ）の平均粒子径は、３μｍ以上３０μｍ以下であり、８μｍ以上３０μｍ以下であってよく、例えば、１０μｍ以上２５μｍ以下である。別の態様において、ポリテトラフルオロエチレン粒子（Ｃ）の平均粒子径は、１２μｍ以上２４μｍ以下である。
なお、本明細書中において、平均粒子径は、粒子の体積平均粒子径を意味し、例えば、レーザ回折式粒子径分布測定装置ＳＡＬＤ−２２００（島津製作所社製）等を用いて測定することができる。
【００５０】
ポリテトラフルオロエチレン粒子（Ｃ）の平均粒子径がこのような関係を有することにより、塗膜の摩耗防止（損耗防止）、繰返し摺動による塗膜の摩耗防止性を良好に有することができ、耐摩耗性を良好に有することができる。特に、繰り返し使用時の耐摩耗性に優れた塗膜を形成できるので、繰り返して摺動させる部材であっても、塗膜の摩耗、損耗による塗膜外観の劣化、耐食性の低下等を抑制できる。更に、従来、フッ素系樹脂を含む塗料組成物において、十分な効果を得ることができなかった耐砂塵傷付き性についても、所定の組成を有する本発明は、優れた耐砂塵傷付き性を有する塗膜を形成できる。
【００５１】
ポリテトラフルオロエチレン粒子（Ｃ）は、四フッ化エチレンの単独重合体、及び主成分であるは四フッ化エチレンと他のモノマーとの共重合体から選択される少なくとも１種を含む粒子である。また、粒子全体の主成分が、四フッ化エチレン又はその誘導体である粒子である。前記他のモノマーは、エチレン性炭素二重結合を有するモノマーが好ましく、例えば、エチレン、パーフルオロ（アルキルビニルエーテル）、ヘキサフルオロプロピレン等が含まれる。
入手の容易性等から、ポリテトラフルオロエチレン粒子（Ｃ）は、四フッ化エチレンの単独重合体であることが好ましい。
【００５２】
ある態様において、ポリテトラフルオロエチレン粒子（Ｃ）の融点は、３００℃以上３５０℃以下であり、例えば３１０℃以上３３５℃以下である。なお、本明細書において、融点は、示差熱走査熱量計によって測定した値であり、例えば、ＤＳＣ−６１００（セイコーインスツルメンツ社製）等により測定できる。
【００５３】
ある態様において、ポリテトラフルオロエチレン粒子（Ｃ）は、半焼成又は焼成ポリテトラフルオロエチレン粒子である。半焼成又は焼成したポリテトラフルオロエチレン粒子を用いることにより、形成される塗膜の耐傷付き性が更に向上する。また、耐砂塵傷付き性がより良好な塗膜を形成できる。好ましくは、焼成ポリテトラフルオロエチレン粒子である。焼成ポリテトラフルオロエチレン粒子は、より高い耐傷付き性及び耐砂塵傷付き性を有する塗膜を形成できる。
【００５４】
ある態様において、本発明の塗料組成物は、ポリテトラフルオロエチレン粒子（Ｃ）を、ポリフッ化ビニリデン樹脂（Ａ）の固形分とアクリル樹脂（Ｂ）の固形分との合計１００質量部に対して、９質量部以上２５質量部以下で含み、例えば、１２質量部以上２５質量部以下で含む。ある態様において、ポリテトラフルオロエチレン粒子（Ｃ）を、ポリフッ化ビニリデン樹脂（Ａ）の固形分とアクリル樹脂（Ｂ）の固形分との合計１００質量部に対して、１５質量部以上２４質量部以下で含み、例えば、１６質量部以上２３質量部以下で含む。
ポリテトラフルオロエチレン粒子（Ｃ）を上記範囲で含むことにより、塗膜の摩耗防止（損耗防止）、繰返し摺動による塗膜の摩耗防止性を良好に有し、耐摩耗性を良好に有する。特に、繰り返し使用時の耐摩耗性に優れた塗膜を形成できるので、繰り返して摺動させる部材であっても、塗膜の摩耗、損耗による塗膜外観の劣化、耐食性の低下等を抑制できる。
また、本発明の塗料組成物は、ポリテトラフルオロエチレン粒子（Ｃ）と、ワックス（Ｄ）とを共に含むことによって、得られる塗膜は優れた耐摩耗性、耐砂塵傷付き性等の効果を発揮できる。このため、塗料組成物は、ポリテトラフルオロエチレン粒子（Ｃ）を上記範囲内で含むことにより、ワックス（Ｄ）との相乗効果を、更に良好に発揮できる。
【００５５】
ポリテトラフルオロエチレン粒子（Ｃ）の市販品として、例えば、ホスタロンＴＦ９２０２（ヘキストジャパン社製、融点：３１５℃）、ホスタロンＴＦ９２０５（ヘキストジャパン社製、融点：３１５℃）、ＫＴＬシリーズ（喜多村製、融点：３１０〜３３５℃）等を挙げられる。これらを単独で使用してもよく、組合せて使用してもよい。
【００５６】
ワックス（Ｄ）
本開示の塗料組成物は、ワックス（Ｄ）を含む。本開示の塗料組成物は、上記ポリテトラフルオロエチレン粒子（Ｃ）とワックス（Ｄ）とを共に含むことによって、得られる塗膜は、優れた耐摩耗性、耐砂塵傷付き性、優れた摺動性等を効果的に発揮できる。更に、耐候性の低下を抑制できる。
【００５７】
ワックス（Ｄ）は、常温（約２３℃）で固体であり、例えば、融点は、３０℃以上２００℃以下であり、ある態様において、４０℃以上１６０℃以下であり、例えば、８０℃以上１５０℃以下である。
融点より１０℃高い温度に加熱した場合、比較的低粘度の液体又はペースト状になる有機物である。また、上記温度で加熱した場合、分解することなく溶融する有機物である。
特定の理論に限定して解釈すべきではないが、ワックス（Ｄ）は、焼き付け時に溶融して塗膜表面に浮き機能を発現する傾向が高いと考えられる。その結果、塗膜は優れた耐摩耗性を有し、更に、優れた意匠性を有することができる。
また、融点（軟化点）が上記の範囲に設計されることにより、塗料組成物中での安定性と、塗膜形成時の摺動性を両立させることができる。
【００５８】
ワックスは大きく分けると石油ワックス、動植物ワックス、合成ワックスに分類できる。更に、石油ワックスにはパラフィンワックス、マイクロクリスタリンワックス等の高級炭化水素があり、動植物ワックスにはカルナバワックス、キャンデリラワックス、木ろう、密ろう等の高級エステルがある。また、合成ワックスにはポリエチレンワックス、フィッシャー・トロプシュワックス等の高級炭化水素がある。
【００５９】
ある態様において、ワックス（Ｄ）は、ポリエチレン、酸化ポリエチレン、ポリプロピレン、マイクロクリスタリン、酸化マイクロクリスタリン、脂肪酸アマイド、及びカルナバワックスからなる群から選択される少なくとも１種を含む。
このようなワックス（Ｄ）を含むことにより、塗膜は優れた耐摩耗性、耐砂塵傷付き性等を有し、更に、優れた意匠性を有することができる。
【００６０】
ある態様において、ワックス（Ｄ）は、マイクロクリスタリンを含む。マイクロクリスタリンを含むことで、塗膜は、より優れた耐摩耗性、耐砂塵傷付き性及び優れた意匠性を有することができる。更に、滑り性が良好で、加工性により優れた塗膜を形成できる。
【００６１】
ワックス（Ｄ）の平均粒子径は、５μｍ以上３０μｍ以下であり、５μｍ以上２５μｍ以下であってよく、例えば、５μｍ以上２４μｍ以下である。別の態様において、ワックス（Ｄ）の平均粒子径は、５μｍ以上２２μｍ以下である。ワックス（Ｄ）の平均粒子径がこのような範囲内であることにより、更に良好な外観を有し、優れた耐磨耗性及び耐砂塵傷付き性を有し、並びに塗料組成物の貯蔵安定性を良好にできる。
【００６２】
上述のように、本開示の塗料組成物は、ポリテトラフルオロエチレン粒子（Ｃ）とワックス（Ｄ）とを共に含むことによって本開示の塗料組成物が有する効果を発揮できる。ある態様において、ポリテトラフルオロエチレン粒子（Ｃ）の平均粒子径と、ワックス（Ｄ）の平均粒子径は略同一範囲である。
別の態様においては、ポリテトラフルオロエチレン粒子（Ｃ）の平均粒子径＞ワックス（Ｄ）の平均粒子径の関係を有する。ポリテトラフルオロエチレン粒子（Ｃ）の平均粒子径が、ワックス（Ｄ）の平均粒子径よりも大きいことで、より優れた耐磨耗性及び耐砂塵傷付き性を有する塗膜を形成できる。
【００６３】
ワックス（Ｄ）は、塗料組成物中での分散性を向上させるために、更に既知の溶剤を含んでもよい。ただし、本開示の塗料組成物の効果を損なわない範囲で選択され、特に、溶剤（Ｆ）の物性を損なわない範囲で選択される。
【００６４】
ワックス（Ｄ）は、市販品を用いてもよい。例えば、融点が３０℃以上２００℃以下である市販品を用いることが好ましい。
市販品は、例えば、ポリエチレンワックスとして、スリップエイド（サンノプコ社製、融点：１４０℃）、ハイディスパーＴ−１６Ｐ−２Ｈ（岐阜セラック製造所社製、融点：１１０℃）、ハイディスパーＸ−１５Ｐ−２（岐阜セラック製造所社製、融点：１２０℃）、ハイディスパーＴ−１３Ｐ−５（岐阜セラック製造所社製、融点１２０℃）等が挙げられる。
【００６５】
酸化型ポリエチレンワックスの市販品として、例えば、デスパロン５１０−１０Ｘ（楠本化成工業社製、融点：１３０℃）、ハイディスパー２３５２（岐阜セラック製造所社製、融点：１３０℃）、ハイディスパー１４５９（岐阜セラック製造所社製、融点：１００℃）等が挙げられる。
【００６６】
マイクロクリスタリンの市販品としては、ＳＲ−１６（興洋化学社製、マイクロクリスタリンワックス）、ハイディスパー  １２５０（岐阜セラック製造所社製、マイクロクリスタリンワックス）、トプコＳ９２３（東洋ペトロライト社製、マイクロクリスタリンワックス）等が挙げられる。
【００６７】
ある態様において、ワックス（Ｄ）を、前記ポリフッ化ビニリデン樹脂（Ａ）の固形分とアクリル樹脂（Ｂ）の固形分との合計１００質量部に対して、固形分で０．５質量部以上５．０質量部以下含み、例えば、固形分で０．７質量部以上４．５質量部以下含む。
別の態様において、ワックス（Ｄ）を、固形分で０．８質量部以上４．０質量部以下含む。
本開示の塗料組成物は、このような関係でワックス（Ｄ）を含むことにより、得られる塗膜は、より優れた耐摩耗性、耐砂塵傷付き性及び優れた意匠性を有することができる。更に、滑り性が良好で、加工性により優れた塗膜を形成できる。
【００６８】
上述のように、本開示の塗料組成物は、ポリテトラフルオロエチレン粒子（Ｃ）とワックス（Ｄ）とを共に含むことによって本開示の塗料組成物が有する効果を発揮できる。
ある態様において、ポリテトラフルオロエチレン粒子（Ｃ）を、ポリフッ化ビニリデン樹脂（Ａ）の固形分とアクリル樹脂（Ｂ）の固形分との合計１００質量部に対して、１０質量部以上２５質量部以下で含み、並びに
ワックス（Ｄ）を、ポリフッ化ビニリデン樹脂（Ａ）の固形分とアクリル樹脂（Ｂ）の固形分との合計１００質量部に対して、固形分で０．５質量部以上５．０質量部以下含む。  このような関係を有することで、より優れた耐磨耗性及び耐砂塵傷付き性を有する塗膜を形成できる。
なお、本開示の塗料組成物は、ポリテトラフルオロエチレン粒子（Ｃ）とワックス（Ｄ）とを、本明細書に記載の数値範囲内であれば、任意の量で配合できる。
【００６９】
別の態様において、ポリテトラフルオロエチレン粒子（Ｃ）を、ポリフッ化ビニリデン樹脂（Ａ）の固形分とアクリル樹脂（Ｂ）の固形分との合計１００質量部に対して、１６質量部以上２４質量部以下で含み、並びにワックス（Ｄ）を、ポリフッ化ビニリデン樹脂（Ａ）の固形分とアクリル樹脂（Ｂ）の固形分との合計１００質量部に対して、固形分で０．８質量部以上４．５質量部以下含む。
【００７０】
骨材（Ｅ）
本開示の塗料組成物は、骨材（Ｅ）を含む。塗料組成物は、骨材（Ｅ）を含むことにより、耐傷付き性、耐砂塵傷付き性に優れた塗膜を形成できる。
更に、本開示の塗料組成物は、所定のポリテトラフルオロエチレン粒子（Ｃ）、ワックス（Ｄ）及び骨材（Ｅ）を併用し、所定の溶剤（Ｆ）を含むことにより、塗料組成物は、ポリフッ化ビニリデン樹脂（Ａ）を、アクリル樹脂（Ｂ）よりも多く含むことができる。
特定の理論に限定して解釈すべきではないが、本開示の塗料組成物は所定の配合を有することにより、特に、繰り返し摩耗性及び耐砂塵傷付き性の低下を抑制し、良好な摺動性を確保しながら、更に、耐候性の向上をもたらすことができる。また、良好な耐候性を長期間保持できる。
【００７１】
ある態様において、骨材（Ｅ）は、アクリル樹脂粒子、ガラスビーズ、アクリロニトリル樹脂粒子、尿素樹脂粒子、セラミック繊維及びシリカ粒子からなる群から選択される少なくとも１種を含む。骨材（Ｅ）は、このような粒子等を含むことで、より良好な耐傷付き性、耐砂塵傷付き性に優れた塗膜を形成できる。
ある態様において、骨材（Ｅ）はアクリル樹脂粒子及び／又はシリカ粒子を含む。骨材（Ｅ）は、アクリル樹脂粒子を含むことにより、塗膜形成樹脂であるアクリル樹脂（Ｂ）等との相溶性がよく、また、シリカ粒子を含むことにより、塗膜の硬度が向上し、耐傷付き性、耐砂塵傷付き性がより向上した塗膜を形成できる。
【００７２】
骨材（Ｅ）の平均粒子径は、７μｍ以上３０μｍ以下であり、８μｍ以上２５μｍ以下であってよく、例えば、８μｍ以上２２μｍ以下である。平均粒子径が上記範囲に設計されることにより、優れた耐傷付き性、耐砂塵傷付き性と塗料の安定性・塗装作業性を両立することができる。
【００７３】
ある態様において、ポリテトラフルオロエチレン粒子（Ｃ）の平均粒子径と、ワックス（Ｄ）の平均粒子径と、骨材（Ｅ）の平均粒子径との関係は、次の関係を有する。
（Ｃ）＞（Ｅ）≧（Ｄ）
このような関係を有することにより、特に、繰り返し摩耗性及び耐砂塵傷付き性の低下を抑制し、良好な摺動性と優れた意匠性、塗料組成物の貯蔵安定性を確保することができる。
【００７４】
ある態様において、骨材（Ｅ）を、ポリフッ化ビニリデン樹脂（Ａ）の固形分とアクリル樹脂（Ｂ）の固形分との合計１００質量部に対して、固形分で０．１質量部以上１０．０質量部以下含み、例えば、固形分で０．５質量部以上８質量部以下含む。別の態様において、骨材（Ｅ）を、ポリフッ化ビニリデン樹脂（Ａ）の固形分とアクリル樹脂（Ｂ）の固形分との合計１００質量部に対して、固形分で１．０質量部以上８質量部以下含み、例えば、１．５質量部以上８質量部以下含む。
骨材（Ｅ）を、このような量で含むことにより、繰り返し摩耗性及び耐砂塵傷付き性の低下を抑制し、良好な摺動性を確保しながら、十分な塗料組成物の安定性と塗装作業性を確保することができる。
【００７５】
溶剤（Ｆ）
本開示の塗料組成物は、溶剤（Ｆ）を含み、更に、溶剤（Ｆ）は、沸点が１８０℃以上であり、ケトン構造を有する溶剤（Ｆ−１）を含む。
本開示の塗料組成物は、所定の溶剤（Ｆ）中に、所定のポリフッ化ビニリデン樹脂（Ａ）と、アクリル樹脂（Ｂ）と、ポリテトラフルオロエチレン粒子（Ｃ）と、ワックス（Ｄ）と、骨材（Ｅ）とを含むことで、優れた加工性、意匠性、耐候性、耐食性、耐傷付き性、耐摩耗性、耐砂塵傷付き性及び摺動性を有する塗膜を形成できる。
このように、本発明の塗料組成物は、所定の成分（Ａ）〜（Ｅ）及び所定の溶剤（Ｆ）、すなわち、所定の溶剤を含むことにより、塗装作業性、塗料安定性等の生産性を確保しつつ、種々の効果を相乗的に発揮できる。また、種々の効果を相乗的に発揮するだけでなく、例えば、耐摩耗性及び耐傷付き性の向上を試みると耐候性が悪くなる問題等、種々の問題を解決した。
更に、本開示の塗料組成物から形成した塗膜の耐傷付き性等の物性が大幅に向上したので、金属板、例えば、鋼板の表面のみに当該塗料を塗装し、裏面には安価な塗装金属板用裏面塗料を適用しても性能を確保することができ、プレコート金属板としてのコストを大幅に下げることに成功した。
【００７６】
本開示において、沸点は、ＪＩＳ Ｋ  ５６０１に規定の方法に従い測定できる。
【００７７】
本開示において、ケトン構造を有する溶剤は、分子中にカルボニル基（−Ｃ（＝Ｏ）−）を有する溶剤である。ケトン構造を有する溶剤は、直鎖状構造であってもよく、環状構造を有してもよい。
【００７８】
ある態様において、溶剤（Ｆ−１）は、沸点が１８０℃以上であり、ケトン構造と環状構造とを有する溶剤を含む。塗料組成物がこのような構造を有することにより、塗料組成物に含まれる成分（Ａ）〜（Ｅ）が有する特性を、より効果的に発揮することができる。
【００７９】
溶剤（Ｆ−１）
溶剤（Ｆ−１）は、沸点が１８０℃以上であり、ケトン構造を有する。ある態様において、溶剤（Ｆ−１）の沸点は１８０℃以上２５０℃以下である。溶剤（Ｆ−１）の沸点は、例えば、１８０℃以上２２５℃以下であってよい。溶剤（Ｆ）は、単独の溶剤（Ｆ−１）を含んでもよく、複数の溶剤（Ｆ−１）を含んでもよい。
【００８０】
溶剤（Ｆ−１）として、例えば、イソホロン（沸点：２１５℃）、フェニルアセトン（沸点：２１５℃）、アセトフェノン（沸点：２０２℃）、プロピレンカーボネート（沸点：２４２℃）及びγ−ブチロラクトン（沸点：２０４℃）、２−ノナノン（沸点：１９５℃）、３−ノナノン（沸点：１９０℃）、４−ノナノン（沸点：１８７℃）、５−ノナノン（沸点：１８６℃）、ジイソペンチルケトン（沸点：２０８℃）、アセトニルアセトン（沸点：１８８℃）等を挙げることができる。ある態様において、溶剤（Ｆ）は、溶剤（Ｆ−１）として、イソホロン（沸点：２１５℃）を含む。溶剤（Ｆ）が、溶剤（Ｆ−１）としてイソホロンを含むことによって、良好な塗膜外観、塗料組成物の貯蔵安定性を得ることができ、また、得られた塗膜に良好な耐候性、加工性等を付与できる。
【００８１】
ある態様において、塗料組成物は、溶剤（Ｆ）１００質量部に対して、上記ケトン構造を有する溶剤（Ｆ−１）を、５０質量部以上１００質量部以下で含む。
ある態様において、溶剤（Ｆ）は、更に、他の溶剤を含んでもよい。他の溶剤として、例えば、後述する、ケトン構造を有し、沸点が１８０℃未満である溶剤（Ｆ−２）を含んでもよい。
ある態様において、本開示に係る塗料組成物は、溶剤（Ｆ）１００質量部に対して、ケトン構造を有する溶剤（Ｆ−１）を、５０質量部以上８０質量部以下で含み、例えば、ケトン構造を有する溶剤（Ｆ−１）を、５０質量部以上７５質量部以下で含み得る。いずれの態様においても、溶剤（Ｆ）は、その残りについて、他の溶剤、例えば溶剤（Ｆ−２）を含み得る。
【００８２】
溶剤（Ｆ）は、ケトン構造を有する溶剤（Ｆ−１）に加えて、他の溶剤を含んでよい。
他の溶剤として、ケトン構造を有する溶剤（Ｆ−１）の性質を損なわない限り、既知の溶剤を選択できる。
ある態様において、溶剤（Ｆ）は、上記の、沸点が１８０℃以上であり、ケトン構造を有する溶剤（Ｆ−１）に加えて、更に、他の溶剤として、ケトン構造を有し、沸点が１８０℃未満である溶剤（Ｆ−２）を含んでよい。
例えば、ケトン構造を有する溶剤（Ｆ−２）の沸点は、１００℃以上、１８０℃未満であり、ある態様において、溶剤（Ｆ−２）の沸点は、１３０℃以上１８０℃未満である。
溶剤（Ｆ）が溶剤（Ｆ−１）と、溶剤（Ｆ−２）とを含むことにより、更に良好な塗膜外観および塗料組成物の貯蔵安定性を得ることができ、また、得られた塗膜により良好な耐候性、加工性等を付与できる。
【００８３】
例えば、溶剤（Ｆ）において、溶剤（Ｆ−１）の量と溶剤（Ｆ−２）の量との比は、
溶剤（Ｆ−１）：溶剤（Ｆ−２）＝１：０．０５〜１：０．５であり、ある態様において、溶剤（Ｆ−１）：溶剤（Ｆ−２）＝１：０．０５〜１：０．３である。
このような関係を有することにより、更に優れた塗膜外観、加工性、意匠性、耐候性、耐食性、耐傷付き性、耐摩耗性、耐砂塵傷付き性及び摺動性を有する塗膜を形成できる。
【００８４】
溶剤（Ｆ−１）とは異なる他の溶剤として、例えば、トルエン、キシレン（キシロール）、メチルセロソルブ、ブチルセロソルブ、セロソルブアセテート、ブチルセロソルブアセテート、カルビトール、エチルカルビトール、ブチルカルビトール、酢酸エチル、酢酸ブチル、石油エーテル、石油ナフサ、シクロヘキサノール、１−ブタノール、２−ブタノール、２−プロパノール、ブチルジグリコール、酢酸カービトール、亜リン酸トリエチル等が挙げられる。市販品として、例えば、ソルベッソ１００（エクソン化学社製）、ソルベッソ１５０（エクソン化学社製）、ソルベッソ２００（エクソン化学社製）が挙げられる。
ある態様において、溶剤（Ｆ）は、溶剤（Ｆ−１）とは異なる他の溶剤として、ケトン構造を有し、沸点が１８０℃未満である溶剤（Ｆ−２）を更に含み得る。
例えば、シクロヘキサノン（沸点：１５６℃）、シクロペンタノン（沸点：１３１℃）、３−メチルシクロヘキサノン（沸点：１６９℃）、４−メチルシクロヘキサノン（沸点：１７１℃）、２−オクタノン（沸点：１７３℃）、３−オクタノン（沸点：１６７℃）、４−オクタノン（沸点：１６６℃）、２−ヘプタノン（沸点：１５１℃）、３−ヘプタノン（沸点：１４６℃）、４−ヘプタノン（沸点：１４４℃）、２−ヘキサノン（沸点：１２８℃）、３−ヘキサノン（沸点：１２３℃）、ジイソブチルケトン（沸点：１６８℃）、エチルイソブチルケトン（沸点：１３６℃）等が挙げられる。ある態様において、溶剤（Ｆ−２）は、更に環状構造を有することが好ましい。
【００８５】
その他成分
本開示の塗料組成物は、成分（Ａ）〜（Ｆ）に加えて、目的、用途に応じて着色顔料、体質顔料、その他の添加剤等を必要に応じて配合することができる。ただし、その他の添加剤等は、本開示の塗料組成物が有する諸物性を損なわない態様で添加できる。
例えば、ｐ−トルエンスルホン酸、オクトエ酸錫、ジブチル錫ジラウレート、２−エチルヘキソエート鉛等の硬化触媒、炭酸カルシウム、カオリン、クレー、酸化チタン、タルク、硫酸バリウム、マイカ、弁柄、マンガンブルー、カーボンブラック、アルミニウム粉、パールマイカ等の顔料、その他、消泡剤、レベリング剤、増粘剤、可塑剤、酸化防止剤、紫外線吸収剤、ハジキ防止剤、皮張り防止剤等の各種添加剤を選択して配合することができる。
【００８６】
塗料組成物の調製方法
本開示に係る塗料組成物を調製する方法は、特に限定されない。例えば、サンドグラインドミル、ボールミル、ブレンダー、ペイントシェーカー又はディスパー等の混合機、分散機、混練機等を選択して使用し、各成分を混合することにより、調製することができる。
【００８７】
被塗物
本開示のプレコート金属板用塗料組成物の塗装の対象となる被塗物は、例えば、溶融法又は電解法等により製造される亜鉛めっき鋼板、亜鉛−アルミニウム合金めっき鋼板、アルミニウム合金めっき鋼板、溶融亜鉛−アルミニウム−マグネシウム合金めっき鋼板、ステンレス鋼板、冷延鋼板等が挙げられる。また、これら鋼板又はめっき鋼板以外に、アルミニウム板（アルミニウム合金板を含む）等の金属板も塗装対象とすることができる。
本開示に係る金属板は、表面処理されていることが好ましい。具体的には、本発明の金属板は、アルカリ脱脂処理、湯洗処理、水洗処理等の前処理が施された後に、化成処理が施されていることが好ましい。化成処理は公知の方法で行ってよく、その例にはクロメート処理、リン酸亜鉛処理等の非クロメート処理等が含まれる。
【００８８】
ある態様において、プレコート金属板は、一方の面に、本開示に係るプレコート金属板用塗料組成物から形成された塗膜を有する。
例えば、プレコート金属板用塗料組成物から形成された塗膜の膜厚は、１０μｍ以上２５μｍ以下であり、ある態様においては、膜厚は、１５μｍ以上２３μｍ以下である。
プレコート金属板用塗料組成物から形成された塗膜の膜厚が、このような範囲内であることにより、更に優れた加工性、意匠性、耐候性、耐食性、耐傷付き性、耐摩耗性、耐砂塵傷付き性及び摺動性を有する塗膜が備えられた、プレコート金属板を得ることができる。
【００８９】
プレコート金属板が、一方の面に本開示に係るプレコート金属板用塗料組成物から形成された塗膜を有する場合、他方の面は、既知の塗料組成物から形成される塗膜であってもよい。
例えば、他方の面は、エポキシ樹脂を含む塗料組成物等、公知の塗料組成物から形成された塗膜を有してもよい。
【００９０】
ある態様において、プレコート金属板は、シャッタースラット材である。シャッタースラット材は、少なくとも一方の面に本開示に係るプレコート金属板用塗料組成物から形成された塗膜を有する。本開示の塗料組成物から形成された塗膜を有することにより、シャッタースラット材は、優れた加工性を有するので、加工後も優れた意匠性を保持できる。
【００９１】
別の態様において、シャッタースラット材は、一方の面に、本開示に係るプレコート金属板用塗料組成物から形成された塗膜を有し、他方の面に、既知の塗料組成物から形成される塗膜を有してもよい。
図１は、プレコート金属板の一例である、シャッタースラット材１が、金属板２０の一方の面に、本開示に係るプレコート金属板用塗料組成物から形成された塗膜１０を有し、他方の面に、塗料組成物から形成される塗膜３０を有する態様を例示する、断面概略図である。例えば、塗膜３０は、既知の塗料組成物から形成された塗膜であってよく、本開示に係る塗料組成物から形成された塗膜であってよい。
【００９２】
シャッターとして用いる場合、一のシャッタースラット材１における、本開示に係るプレコート金属板用塗料組成物から形成された塗膜１０側に、他のシャッタースラット材１における、既知の塗料組成物から形成される塗膜３０側が配置される。したがって、この態様の場合、本開示に係るプレコート金属板用塗料組成物から形成された塗膜と、例えば、既知の塗料組成物から形成される塗膜とが接触することになる
なお、本開示において、「シャッタースラット材の表面」等、「表面」と記載するときは、特に記載の無い限り、塗膜１０を意味し、すなわち、本開示の塗料組成物から形成した塗膜面を意味し、「裏面」とは塗膜３０を意味し得る。
【００９３】
本開示のシャッタースラット材は、同一の塗膜を金属板、例えば、鋼板の両面に形成しなくても、上述の塗膜性能を十分に発揮できるので、シャッタースラット材のコスト上昇を抑制できる。同様に、プレコート金属板のコストも抑制できる。
所望により、シャッタースラット材は、金属板、例えば、鋼板等の金属板に加えて、他の部品を含んでもよい。これらの部品に、本開示の塗料組成物を塗装し、塗膜を形成してもよい。
【００９４】
プレコート金属板、例えば、シャッタースラット材は、金属板と、本開示の塗料組成物から形成した塗膜との間に、下塗り塗膜を有してもよい。下塗り塗膜を有することで、本開示の塗料組成物から形成された塗膜の密着性、耐食性を高めることができる。また、本開示の塗料組成物から形成された塗膜の性質をより強固に補うことができるので、シャッタースラット材等のプレコート金属板を、より長期間使用できる。
ある態様において、下塗り塗膜の膜厚は、３μｍ以上１５μｍ以下の膜厚であり、例えば５μｍ以上１０μｍ以下である。
【００９５】
塗膜形成方法
本開示の塗料組成物の塗装は、被塗装金属板等の表面に塗装下地処理としてリン酸塩処理、クロメート処理等の化成処理を施し、その上に塗料組成物を塗装することが好ましい。このように化成処理を施した金属板面上に、本開示の塗料組成物を塗装することにより、塗膜の金属板面に対する密着性が向上するとともに耐食性も向上する。また、化成処理を施した金属板面に下塗り塗膜（プライマー塗膜）を形成し、その上に塗装することもできる。
【００９６】
塗料組成物の金属板表面への塗装方法は特に限定しないが、ロールコーター、エアレススプレー、静電スプレー、カーテンフローコーター等、従来公知の方法を採用することができ、好ましくはロールコーター、カーテンフローコーターで塗装するのがよい。塗装後、熱風加熱、赤外線加熱、誘導加熱等の加熱手段により塗膜を焼き付け、樹脂を架橋させて硬化塗膜を得る。
【００９７】
ある態様において、プレコート金属板の製造方法は、
金属板、例えば、鋼板の少なくとも一方の面に、本開示のプレコート金属板用塗料組成物を、硬化後の膜厚が１０μｍ以上２５μｍ以下となるよう塗装すること、
プレコート金属板用塗料組成物を２３０℃以上２６０℃以下の温度、２０秒以上１２０秒以下の条件下で、乾燥及び硬化させることを含む。
ある態様において、塗料組成物を塗装後、素材到達最高温度が２３０℃以上２６０℃以下の温度となる条件で乾燥及び硬化（焼付け）できる。
焼付処理後、常温まで冷却してプレコート金属板を得ることができる。焼付処理後の冷却は、水で板温を常温まで急冷することが好ましい。
【００９８】
このようにして形成されたプレコート金属板の硬化塗膜の膜厚は、例えば、１０μｍ以上２５μｍ以下であり、ある態様において、膜厚は、１２μｍ以上２３μｍ以下である。
プレコート金属板用塗料組成物から形成された塗膜の膜厚が、このような範囲内であることにより、更に優れた加工性、意匠性、耐候性、耐食性、耐傷付き性、耐摩耗性、耐砂塵傷付き性及び摺動性を有する塗膜が備えられた、プレコート金属板を得ることができる。
【００９９】
本発明のプレコート金属板用塗料組成物は、２コート・２ベーク方式又は３コート・３ベーク方式のトップコートとしての使用が特に好ましい。３コート・３ベーク方式で使用する場合は、本発明のプレコート金属板用塗料組成物による塗膜とプライマー塗膜（下塗り塗膜）との間に、通常の３コート・３ベークで使用される中塗塗膜を設ける。
【実施例】
【０１００】
以下の実施例により本発明を更に具体的に説明するが、本発明はこれらに限定されない。実施例中「部」及び「％」は、ことわりのない限り質量基準による。
【０１０１】
塗料組成物の調製に用いた各成分は、以下のとおりである。また、アクリル樹脂（Ｂ）については、その調整方法を説明する。
ポリフッ化ビニリデン樹脂（Ａ−１）
Ｋｙｎａｒ５００（アルケマ社製；樹脂固形分濃度：１００質量％）
ポリフッ化ビニリデン樹脂（Ａ−２）
Ｈｙｌａｒ５０００（ソルベイ社製；樹脂固形分濃度：１００質量％）
【０１０２】
（製造例Ｂ−１）
アクリル樹脂（Ｂ−１）（熱硬化性アクリル樹脂）の合成
還流冷却器、滴下ロート、攪拌機、温度計、コンデンサー、窒素ガス導入口を備えた反応容器に、イソホロン６６７．５質量部を仕込み、窒素雰囲気下で９０℃まで昇温した。これに、メタクリル酸７．６５質量部、メタクリル酸メチル３１０．８質量部、アクリル酸ｎ−ブチル１６８．９質量部、ジメタクリル酸エチレングリコール１．０質量部及びＮ−メトキシメチルアクリルアミド１１．６質量部の混合溶液、並びに開始剤として、２，２’−アゾビスイソブチロニトリル１．５質量部及びイソホロン４７．５質量部の混合溶液を、滴下ロートを通じて各々同時に３時間で等速滴下した。滴下終了後、９０℃を保持したまま３０分撹拌を続けた後、反応容器を１２０℃まで昇温した。次に、２，２’−アゾビスイソブチロニトリル５質量部及びイソホロン３５質量部の混合溶液を、３０分で等速滴下した。滴下終了後、１２０℃を保持したまま２時間撹拌し、アクリル樹脂（Ｂ−１）（固形分濃度：４０質量％、固形分酸価：１０ｍｇＫＯＨ／ｇ、固形分水酸基価：０ｍｇＫＯＨ／ｇ、ガラス転移温度：３０℃、数平均分子量：１２０，０００）を得た。
【０１０３】
（製造例Ｂ−２）
アクリル樹脂（Ｂ−２）（熱可塑性アクリル樹脂）の合成
還流冷却器、滴下ロート、攪拌機、温度計、コンデンサー、窒素ガス導入口を備えた反応容器に、イソホロン６６７．５質量部を仕込み、窒素雰囲気下で９０℃まで昇温した。これに、メタクリル酸７．６５質量部、メタクリル酸メチル３１０．８質量部、アクリル酸ｎ−ブチル１６８．９質量部、ジメタクリル酸エチレングリコール１．０質量部及びメタクリル酸２−ヒドロキシエチル１１．６質量部の混合溶液、並びに開始剤として、２，２’−アゾビスイソブチロニトリル１．５質量部及びイソホロン４７．５質量部の混合溶液を、滴下ロートを通じて各々同時に３時間で等速滴下した。滴下終了後、９０℃を保持したまま３０分撹拌を続けた後、反応容器を１２０℃まで昇温した。次に、２，２’−アゾビスイソブチロニトリル５質量部及びイソホロン３５質量部の混合溶液を、３０分で等速滴下した。滴下終了後、１２０℃を保持したまま２時間撹拌し、固形分酸価１０、固形分水酸基価０、Ｔｇ３０℃のアクリル樹脂（Ｂ−２）（固形分濃度：４０質量％、固形分酸価：１０ｍｇＫＯＨ／ｇ、固形分水酸基価：０ｍｇＫＯＨ／ｇ、ガラス転移温度：３０℃、数平均分子量：１０，０００）を得た。
【０１０４】
（製造例Ｂ−３）
アクリル樹脂（Ｂ−３）（熱硬化性アクリル樹脂）の合成
還流冷却器、滴下ロート、攪拌機、温度計、コンデンサー、窒素ガス導入口を備えた反応容器に、イソホロン６６７．５質量部を仕込み、窒素雰囲気下で９０℃まで昇温した。これに、メタクリル酸７．６５質量部、メタクリル酸メチル２７４．２質量部、アクリル酸ｎ−ブチル１６０．２質量部、ジメタクリル酸エチレングリコール１．０質量部及びメタクリル酸２−ヒドロキシエチル５７．０質量部の混合溶液、並びに開始剤として、２，２’−アゾビスイソブチロニトリル１．５質量部及びイソホロン４７．５質量部の混合溶液を、滴下ロートを通じて各々同時に３時間で等速滴下した。滴下終了後、９０℃を保持したまま３０分撹拌を続けた後、反応容器を１２０℃まで昇温した。次に、２，２’−アゾビスイソブチロニトリル５質量部及びイソホロン３５質量部の混合溶液を、３０分で等速滴下した。滴下終了後、１２０℃を保持したまま２時間撹拌し、アクリル樹脂（Ｂ−３）（固形分濃度：４０質量％、固形分酸価：１０ｍｇＫＯＨ／ｇ、固形分水酸基価：５０ｍｇＫＯＨ／ｇ、ガラス転移温度：３０℃、数平均分子量：１０，０００）を得た。
【０１０５】
・ポリテトラフルオロエチレン粒子（Ｃ−１）：ＫＴＬ−２０Ｎ（喜多村社製；樹脂固形分濃度：１００質量％、平均粒子径：２０μｍ、融点：３１０〜３２０℃）
・ポリテトラフルオロエチレン粒子（Ｃ−２）：ＫＴＬ−８Ｎ（喜多村社製；樹脂固形分濃度：１００質量％、平均粒子径：４μｍ、融点：３１０〜３２０℃）
・ポリテトラフルオロエチレン粒子（Ｃ−３）：ＫＴＬ−１Ｎ（喜多村社製；樹脂固形分濃度：１００質量％、平均粒子径：２μｍ、融点：３１０〜３２０℃）
【０１０６】
・ワックス（Ｄ−１）：ＨＩ−ＤＩＳＰＥＲ１２５０（岐阜セラック製造所社製、マイクロクリスタリンワックス；樹脂固形分濃度：１０質量％、平均粒子径：１３μｍ）
・ワックス（Ｄ−２）：ＨＩ−ＦＬＡＴ  Ｘ−１５Ｐ−２（岐阜セラック製造所社製、ポリエチレンワックス；樹脂固形分濃度：１５質量％、平均粒子径：１２μｍ）
【０１０７】
・骨材（Ｅ−１）：サイリシア４３５（富士シリシア社製、シリカ微粉末、平均粒子径：６μｍ）
・骨材（Ｅ−２）：ガンツパール ＧＭ−１００１(アイカ工業社製、アクリル樹脂粒子、平均粒子径：１０μｍ)
・骨材（Ｅ−３）：サイロイド  ＥＤ８０（富士シリシア社製、シリカ微粉末、平均粒子径：１２μｍ）
・骨材（Ｅ−４）：ガンツパール ＧＭ−２００１(アイカ工業社製、アクリル樹脂粒子、平均粒子径：２０μｍ)
【０１０８】
・溶剤（Ｆ−１１）：イソホロン  （ケトン構造を有する溶剤；沸点：２１５℃）
・溶剤（Ｆ−１２）：プロピレンカーボネート  （ケトン構造を有する溶剤；沸点：２４２℃）
・溶剤（Ｆ−２）：シクロヘキサノン  （ケトン構造を有する溶剤；沸点：１５６℃）
・溶剤（Ｆ−３）：キシレン  （ケトン構造を有しない溶剤；沸点：１３９℃）
・溶剤（Ｆ−４）：２−ブタノール  （ケトン構造を有しない溶剤；沸点：１０８℃）
・溶剤（Ｆ−５）：ソルベッソ１５０  （エクソン化学社製、ケトン構造を有しない溶剤；沸点：１９５℃）
・顔料：ＬＯＭＯＮ  Ｔｉｔａｎｉｕｍ  Ｄｉｏｘｉｄｅ  Ｒ−９９６（酸化チタン；ＳＩＣＨＵＡＮ ＬＯＭＯＮ ＴＩＴＡＮＩＵＭ ＩＮＤＵＳＴＲＹ社製）
・メラミン樹脂：サイメル３０３  （三井サイアナミッド社製）
・硬化触媒：ドデシルベンゼンスルホン酸
【０１０９】
（実施例１）
塗料組成物１の調製
Ｋｙｎａｒ５００（固形分濃度：１００質量％）１９質量部、アクリル樹脂（Ｂ−１、固形分濃度：４０質量％）３１質量部、イソホロン２８質量部、シクロヘキサノン３質量部、キシレン１１質量部及び顔料１７質量部を混合し、サンドミル（分散媒体：ガラスビーズ）を用いて、顔料粗粒の最大粒子径が１０μｍ以下になるまで分散し、分散体組成物１を調製した。得られた分散体組成物１に、ＫＴＬ−２０Ｎ  ５．５質量部、ハイディスパー１２５０  ３質量部、サイリシア４３５  ０．５質量部及びガンツパールＧＭ−１００１  １．５質量部を加えて、ディスパーで均一に混合し、塗料組成物１を調製した。
【０１１０】
（実施例２〜２９、比較例１〜９）
各成分の種類及び量を、下記表１〜３に記載のように変更したこと以外は、実施例１と同様にして塗料組成物を調製した。なお、下記表１〜３中に記載の配合量は、荷姿を示し、例えば、アクリル樹脂（Ｂ）であれば、樹脂固形分及び溶剤分を合計した配合量（質量部）を示す。
上記塗料組成物のうち、比較例４、６、７および９については、顔料の最大粒子径が１０μｍ以下にならず、塗料組成物の調製ができなかった。
【０１１１】
（実施例３０）
各成分の種類及び量を、下記表２に記載のように変更し、更に、サイメル３０３  ５．０質量部（メラミン樹脂、三井サイアナミッド社製）及びドデシルベンゼンスルホン酸（硬化触媒）０．１質量部を加えたこと以外は、実施例１と同様にして塗料組成物を調製した。
【０１１２】
【表１】
2020100740.tif 000003
【０１１３】
【表２】
2020100740.tif 000004
【０１１４】
【表３】
2020100740.tif 000005
【０１１５】
スラット材の作製
（実施例Ｍ１）
表裏両面にクロメート処理（塗布量１５０ｍｇ／ｍ２）を施した亜鉛−アルミニウム合金めっき鋼板（３００ｍｍ×２００ｍ×０．３５ｍｍ）の裏面側に、スーパーラックＲ−９０（日本ペイント・インダストリアルコーティングス社製、エポキシ樹脂系塗料：塗料組成物４１）を、乾燥膜厚が５μｍとなるようにバーコーター塗装した後、素材最高到達温度２１０℃で６０秒間焼付けた後、ただちに水没、冷却させることで、裏面塗膜を形成した。
【０１１６】
一方、表面には、下塗り塗料として、ファインタフＧプライマー（日本ペイント・インダストリアルコーティングス社製、エポキシ樹脂系プライマー：塗料組成物４０）を、乾燥膜厚が５μｍになるようにバーコーター塗装した後、素材到達最高温度２１０℃となる条件で６０秒間焼付けを行い、下塗り塗膜を形成した。次に、製造例１で調製した塗料組成物１を、乾燥膜厚が１５μｍとなるようにバーコーター塗装した後、素材最高到達温度２５０℃で６０秒間焼付けた後、ただちに水没、冷却させることで、上塗り塗膜（塗膜１）を形成した。
このようにして、実施例Ｍ１に係るスラット材を作成した。
【０１１７】
（実施例Ｍ２〜Ｍ３０及び比較例Ｍ１〜Ｍ９）
以下に示す表３及び表４で示した塗料組成物を用いたこと以外は、実施例Ｍ１と同様にして、実施例Ｍ２〜Ｍ３０及び比較例Ｍ１〜Ｍ９に係るスラット材を作成した。
【０１１８】
（実施例Ｍ３１）
裏面塗膜として実施例１に示す塗膜の代わりに、表面と同様の塗料組成物、塗膜形成方法を用いて、塗膜を形成する以外は実施例Ｍ１と同様にして、実施例Ｍ３１に係るスラット材を作成した。
【０１１９】
（実施例Ｍ３２）
裏面塗膜として実施例Ｍ１０に示す塗膜の代わりに、表面と同様の塗料組成物、塗膜形成方法を用いて、塗膜を形成する以外は実施例Ｍ１０と同様にして、実施例Ｍ３２に係るスラット材を作成した。
【０１２０】
評価方法及び評価基準
以下の評価を行った。評価結果を、表４〜６に示す。
塗膜外観の評価
塗膜外観の評価は、塗膜の平滑性を目視評価した。評価基準は次のとおりである。
目視評価は、スラット材の表面における、上塗り塗膜面について観察した。
○：凹み及びピンホールは認められない。（合格）
○△：若干の凹みは認められるが、ピンホールは認められない。（合格）
△：塗膜の一部に、凹み及びピンホールが認められる。（不合格）
×：凹み及びピンホールが全面に認められる。（不合格）
（２）耐繰り返し摩耗性の評価
耐繰り返し摩耗性の評価は、平面摩耗試験機Ｈ−２６４２（大栄科学精機製作所社製）を用いて行った。
具体的には、各実施例又は比較例で得られた塗装板（塗膜形成後のスラット材）の１枚を、押出試験機を用いて、塗装板の裏面が凸となるよう、３．５ｍｍ押出し、凸形状を有する評価用裏面塗装板を作成した。なお。凸部は曲面状である。
次に、試験機の固定面に、１５０ｍｍ×５０ｍｍの大きさを有する、別の試験板（評価用表面塗装板：平板）を、その表面が上に向くよう固定した。固定した評価用表面塗装板の表面上に、評価用裏面塗装板の凸部が接触するように評価用裏面塗装板を設置した。評価用裏面塗装板に、荷重２ｋｇ、往復速度３０回／分、往復距離１２０ｍｍ、往復回数２０，０００回の条件で往復摩擦を行った。
試験後、摩擦試験に付した評価用表面塗装板における傷付きの程度を目視評価した。評価基準は次のとおりである。
○：傷が下塗り塗膜に達していない。（合格）
○△：傷の一部が下塗り塗膜に達しているが、基材が露出していない。（合格）
△：基材の一部が露出している。（不合格）
×：完全に基材が露出している。（不合格）
【０１２１】
（３）耐砂塵傷付き性の評価
耐砂塵傷付き性の評価は、平面摩耗試験機Ｈ−２６４２（大栄科学精機製作所）を用いて行った。
試験機の固定面に、実施例及び比較例で得られた、１５０ｍｍ×５０ｍｍの大きさを有する、塗膜形成後の試験板（下方試験板）を、その表面が上に向くよう固定した。次に、試験板の表面に６号珪砂（三河珪石社製；最頻粒子径：２００μｍ）０．０５ｇを均一に散布した。
別の、８０ｍｍ×４０ｍｍの大きさを有する、塗膜形成後の試験板（上方試験板）を、上記硅砂を散布した下方試験板の上に、上方試験板の裏面が砂と接触するように配置し、５００ｇの荷重をかけ、上方試験板の長手方向に振動を付した。試験条件は、周期５０回／分、往復距離４０ｍｍ、試験時間５分で行った。
試験後、振動試験機に付した塗装板表面における傷付きの程度を目視評価した。評価基準は次のとおりである。
○：傷が下塗り塗膜に達していない。（合格）
○△：傷の一部が下塗り塗膜に達しているが、基材が露出していない。（合格）
△：基材の一部が露出している。（不合格）
×：完全に基材が露出している。（不合格）
【０１２２】
（４）耐候性の評価
各実施例及び比較例で得られた試験板を、サンシャインウエザーメーター（スガ試験機社製）を用いて、２，０００時間の促進耐候性試験を行った。運転条件は、ＪＩＳ  Ｋ  ５６００に準拠して行った。
促進耐候性試験後の各試験板の外観について、目視により評価を行った。評価基準は次のとおりである。
○：試験前の塗装板と外観変化が極めて少ない（合格）
○△：試験前の塗装板と外観変化が少ない（合格）
△：試験前の塗装板との外観変化が大きい（不合格）
×：試験前の塗装板との外観変化が極めて大きい（不合格）
【０１２３】
（５）経時加工性劣化の評価
各実施例及び比較例で得られた試験板を、幅５０ｍｍに切断し、２０℃の室内にて、加工性の試験を実施した。
具体的には、加工する試験片と同一の厚み（０．３５ｍｍ）の被塗板２枚を、加工する試験片（塗膜面を外側へ向ける）の内側にはさみ込み、１８０度密着折曲げをした。折曲げた先端を１０倍ルーペで観察し評価を行った。評価基準は次のとおりである。
上記試験を、塗装板製造直後と室温で１か月放置した後に行い、クラックの発生度合いの変化を評価した。
○：クラックの発生度合いが、直後と１か月後で変化なし。（合格）
○△：クラックの発生度合いの変化が、直後と１か月後で少ない。（合格）
△：クラックの発生度合いの変化が、直後と１か月後で大きい。（不合格）
×：クラックの発生度合いの変化が、直後と１か月後で極めて大きい。（不合格）
【０１２４】
【表４】
2020100740.tif 000006
【０１２５】
【表５】
2020100740.tif 000007
【０１２６】
【表６】
2020100740.tif 000008
【０１２７】
実施例Ｍ１〜Ｍ３２で得られた試験板を、シャッタースラットとして使用することを想定し、加工を行った。その結果、いずれの試験板も塗膜の割れ、クラック等を生じること無く、所望の形状に加工できた。また、実施例Ｍ１〜Ｍ３０におけるスラットは、特に表面において良好な意匠性を有する。実施例Ｍ３１、及びＭ３２におけるスラットは、表面、裏面共に良好な意匠性を有している。
更に、実施例におけるスラットは、特に表面において、良好な耐食性、耐傷付き性及び滑り性（摺動性）を有している。
このように、本開示に係る塗料組成物であれば、優れた加工性、意匠性、耐候性、耐食性、耐傷付き性、耐摩耗性、耐砂塵傷付き性及び優れた摺動性を備える塗膜を形成できる。その上、本開示に係る塗料組成物であれば、シャッタースラット材の少なくとも片面に塗膜を形成することで、前述した種々の効果を奏することができる。
【０１２８】
その一方で、比較例Ｍ１において、塗料組成物は、本開示に係るポリテトラフルオロエチレン粒子（Ｃ）を含まないため、繰り返し摩耗性の著しく悪い塗膜が形成された。
比較例Ｍ２において、塗料組成物は、本開示に係るワックス（Ｄ）を含まないため、繰り返し摩耗性は不十分であり、更に、耐砂塵傷付き性が著しく悪い塗膜が形成された。
比較例Ｍ３において、塗料組成物は、本開示に係る骨材（Ｅ）を含まないため、繰り返し摩耗性及び耐砂塵傷付き性の著しく悪い塗膜が形成された。
比較例Ｍ４において、塗料組成物は、本開示に係る溶剤（Ｆ）を含まないため、塗膜を形成することができなかった。なお、塗膜の形成ができなかったため、表中に記載の物性等の評価も行っていない。
比較例Ｍ５において、塗料組成物は、本開示に係る熱硬化性アクリル樹脂を含まないので、経時加工性劣化の著しく悪い塗膜が形成された。
比較例Ｍ６及びＭ７において、塗料組成物は、本開示に係る所定の溶剤（Ｆ−１）を含まないため、塗膜を形成することができなかった。なお、塗膜の形成ができなかったため、表中に記載の物性等の評価も行っていない。
比較例Ｍ８において、塗料組成物は、本開示に係るポリフッ化ビニリデン樹脂（Ａ）を含まないので、塗膜外観、耐繰り返し摩耗性、耐砂塵傷付き性及び耐候性の著しく悪い塗膜が形成された。
比較例Ｍ９において、塗料組成物は、本開示に係る所定のアクリル樹脂（Ｂ）を含まないため、塗料の作成及び塗膜の形成ができなかった。また、顔料を十分に分散することもできなかった。なお、塗膜の形成ができなかったため、表中に記載の物性等の評価も行っていない。
【産業上の利用可能性】
【０１２９】
本発明のプレコート金属板用塗料組成物は、優れた加工性及び意匠性に加えて、耐候性、耐食性、耐傷付き性及び耐摩耗性を有する塗膜を形成でき、更に、土壌及び粉塵等の物質に起因する傷付を大きく抑制可能な、耐砂塵傷付き性を備える塗膜を形成できる。
【符号の説明】
【０１３０】
１    シャッタースラット材
１０  本開示に係るプレコート金属板用塗料組成物から形成された塗膜
２０  金属板
３０  塗料組成物から形成される塗膜
【図１】
2020100740.tif 000009